(57)【特許請求の範囲】
【請求項１】
［Ａ］同一又は異なる重合体中に、下記式（１）で表される構造単位（Ｉ）と、下記式（２）で表される構造単位（ＩＩ）とを有し、さらにラクトン基、環状カーボネート基及びスルトン基からなる群より選ばれる少なくとも１種の基（ａ）を有する重合体成分、並びに
［Ｂ］酸発生体
を含有するフォトレジスト組成物。
【化１】
0005783111.tif 000029
（式（１）中、Ｒ１は、水素原子、フッ素原子、水酸基又は炭素数１〜２０の１価の有機基である。Ｒ２及びＲ３は、それぞれ独立して、水素原子、フッ素原子、水酸基若しくは炭素数１〜２０の１価の有機基であるか、又はＲ２及びＲ３が互いに結合してそれらが結合している炭素原子と共に炭素数３〜１０の環構造を形成している。ａは、１〜６の整数である。但し、ａが２以上の場合、複数のＲ２及びＲ３はそれぞれ同一でも異なっていてもよい。Ｒ４及びＲ５は、それぞれ独立して、水素原子、フッ素原子、水酸基若しくは炭素数１〜２０の１価の有機基であり、かつＲ４及びＲ５の少なくとも１つが酸素原子を含む基で置換された鎖状炭化水素基若しくは酸素原子を含む複素環基であるか、又はＲ４及びＲ５が互いに結合してそれらが結合している炭素原子と共に炭素数３〜１０の環構造を形成している。但し、上記環構造が有する水素原子の一部又は全部は置換されていてもよい。
式（２）中、Ｒ６は、水素原子、フッ素原子、メチル基又はトリフルオロメチル基である。Ｒ７及びＲ８は、それぞれ独立して、炭素数１〜１０の１価の鎖状炭化水素基である。Ｒ９は、炭素数３〜３０の１価の脂環式炭化水素基である。但し、この脂環式炭化水素基が有する水素原子の一部又は全部は、水酸基又はシアノ基で置換されていてもよい。）
【請求項２】
上記式（１）におけるＲ４及びＲ５が互いに結合してそれらが結合している炭素原子と共に酸素原子を含む基で置換された脂環式構造又は酸素原子を含む複素環構造を形成している請求項１に記載のフォトレジスト組成物。
【請求項３】
上記基（ａ）が、上記構造単位（Ｉ）以外の構造単位（ＩＩＩ）に含まれている請求項１又は請求項２に記載のフォトレジスト組成物。
【請求項４】
上記構造単位（ＩＩＩ）が、下記式（３）で表される構造単位である請求項３に記載のフォトレジスト組成物。
【化２】
0005783111.tif 000030
（式（３）中、Ｒ１０は、水素原子、フッ素原子、メチル基又はトリフルオロメチル基である。Ｒ１１は、炭素数１〜１０の２価の炭化水素基である。Ｘは、−Ｏ−、−ＣＯＯ−、−ＯＣＯ−又は−ＮＨ−である。ｎは、０〜１０の整数である。ｎが２以上の場合、複数のＲ１１及びＸは、それぞれ同一でも異なっていてもよい。Ｒ１２は、単結合又は炭素数１〜５の２価の炭化水素基である。但し、Ｒ１１及びＲ１２が有する水素原子の一部又は全部は置換されていてもよい。Ｒ１３は、ラクトン基、環状カーボネート基又はスルトン基である。）
【請求項５】
上記基（ａ）が、上記構造単位（Ｉ）に含まれている請求項１又は請求項２に記載のフォトレジスト組成物。
【請求項６】
上記ラクトン基がノルボルナンラクトン基又はブチロラクトン基であり、上記環状カーボネート基がエチレンカーボネート基であり、上記スルトン基がノルボルナンスルトン基である請求項１から請求項５のいずれか１項に記載のフォトレジスト組成物。
【請求項７】
［Ａ］重合体成分における構造単位（Ｉ）の含有割合が５モル％以上６０モル％以下であり、かつ構造単位（Ｉ）及び構造単位（ＩＩ）の含有割合の合計が２０モル％以上８５モル％以下である請求項１から請求項６のいずれか１項に記載のフォトレジスト組成物。
【請求項８】
（１）請求項１から請求項７のいずれか１項に記載のフォトレジスト組成物を用い、レジスト膜を形成する工程、
（２）上記レジスト膜を露光する工程、及び
（３）上記露光されたレジスト膜を現像する工程
を有するレジストパターン形成方法。
【発明の詳細な説明】
【技術分野】
【０００１】
本発明は、フォトレジスト組成物及びレジストパターン形成方法に関する。
【背景技術】
【０００２】
集積回路素子等を製造する微細加工の分野において、より高い集積度を得るためにＫｒＦエキシマレーザー（波長２４８ｎｍ）やＡｒＦエキシマレーザー（波長１９３ｎｍ）等に代表される短波長放射線を使用したリソグラフィー技術の開発が行われている。これらの放射線に適応するフォトレジスト材料としては、高感度、高解像性等の観点から、酸解離性基を有する成分と放射線の照射により酸を発生する酸発生剤とを含有した化学増幅型のフォトレジスト組成物が広く用いられている（特開昭５９−４５４３９号公報参照）。
【０００３】
このようなフォトレジスト組成物のうち、より短波長のＡｒＦエキシマレーザーに適した組成物として、例えば１９３ｎｍ領域に大きな吸収を有しない脂環式基を骨格中に含む重合体を含有する組成物が知られている。また上記重合体としては、スピロラクトン構造を有するものが提案されている（特開２００２−８２４４１号公報及び特開２００２−３０８９３７号公報参照）。このようなスピロラクトン構造を有する重合体は、それを含有するフォトレジスト組成物の現像コントラストを向上させることができるとされている。
【０００４】
しかしながら、さらなるデバイスの微細化が進んでいる近年にあっては、フォトレジスト組成物に要求される性能レベルはさらに高まり、より優れたリソグラフィー特性等が求められるため、従来のフォトレジスト組成物を用いても、その高いレベルの要求には応えることができていない。例えば、従来のフォトレジスト組成物は、ライン幅のバラつきを表すＬＷＲ（Ｌｉｎｅ  Ｗｉｄｔｈ  Ｒｏｕｇｈｎｅｓｓ）性能、マスクエラー許容度を表すＭＥＥＦ（Ｍａｓｋ  Ｅｒｒｏｒ  Ｅｎｈａｎｃｅｍｎｔ  Ｆａｃｔｏｒ）性能、焦点のずれの許容度を表すＤＯＦ（Ｄｅｐｔｈ  Ｏｆ  Ｆｏｃｕｓ）性能等を指標としたリソグラフィー性能を十分に満足することができておらず、レジストパターンの品質及び歩留まりを高めることができていないのが現状である。
【先行技術文献】
【特許文献】
【０００５】
【特許文献１】特開昭５９−４５４３９号公報
【特許文献２】特開２００２−８２４４１号公報
【特許文献３】特開２００２−３０８９３７号公報
【発明の概要】
【発明が解決しようとする課題】
【０００６】
本発明は以上のような事情に基づいてなされたものであり、その目的は、ＬＷＲ性能、ＭＥＥＦ性能及びＤＯＦ性能に優れるフォトレジスト組成物を提供することである。
【課題を解決するための手段】
【０００７】
上記課題を解決するためになされた発明は、
［Ａ］同一又は異なる重合体中に、下記式（１）で表される構造単位（Ｉ）と、下記式
２）で表される構造単位（ＩＩ）とを有し、さらにラクトン基、環状カーボネート基及びスルトン基からなる群より選ばれる少なくとも１種の基（ａ）を有する重合体成分（以下、「［Ａ］重合体成分」ともいう）、並びに
［Ｂ］酸発生体
を含有するフォトレジスト組成物である。
【化１】
0005783111.tif 000002
（式（１）中、Ｒ１は、水素原子、フッ素原子、水酸基又は炭素数１〜２０の１価の有機基である。Ｒ２及びＲ３は、それぞれ独立して、水素原子、フッ素原子、水酸基又は炭素数１〜２０の１価の有機基であるか、又はＲ２及びＲ３が互いに結合してそれらが結合している炭素原子と共に炭素数３〜１０の環構造を形成している。ａは、１〜６の整数である。但し、ａが２以上の場合、複数のＲ２及びＲ３はそれぞれ同一でも異なっていてもよい。Ｒ４及びＲ５は、それぞれ独立して、水素原子、フッ素原子、水酸基又は炭素数１〜２０の１価の有機基であるか、又はＲ４及びＲ５が互いに結合してそれらが結合している炭素原子と共に炭素数３〜１０の環構造を形成している。但し、上記環構造が有する水素原子の一部又は全部は置換されていてもよい。
式（２）中、Ｒ６は、水素原子、フッ素原子、メチル基又はトリフルオロメチル基である。Ｒ７及びＲ８は、それぞれ独立して、炭素数１〜１０の１価の鎖状炭化水素基である。Ｒ９は、炭素数３〜３０の１価の脂環式炭化水素基である。但し、この脂環式炭化水素基が有する水素原子の一部又は全部は、水酸基又はシアノ基で置換されていてもよい。）
【０００８】
本発明のフォトレジスト組成物は、［Ａ］重合体成分及び［Ｂ］酸発生体を含有することで、ＬＷＲ性能、ＭＥＥＦ性能及びＤＯＦ性能（以下、「ＬＷＲ性能等」ともいう）に優れる。当該フォトレジスト組成物が上記構成を有することで上記効果を奏する理由については必ずしも明確ではないが、例えば、以下のように推察することができる。すなわち、［Ａ］重合体成分は、構造単位（Ｉ）が重合体鎖と炭素原子を共有するラクトン環を有することによりその剛直性が高まり、加えて、構造単位（ＩＩ）により重合体鎖の周辺に脂環式炭化水素基の嵩高い基が配置され、かつ基（ａ）により、適度な極性が与えられる。これらの相乗効果により、当該フォトレジスト組成物から形成されるレジスト膜中において、［Ｂ］酸発生体から生じる酸の拡散長が適度に短くなると考えられる。その結果、当該フォトレジスト組成物のＬＷＲ性能等が向上する。
【０００９】
上記基（ａ）は、上記構造単位（Ｉ）以外の構造単位（ＩＩＩ）に含まれていることが好ましい。
当該フォトレジスト組成物は、上記基（ａ）が構造単位（Ｉ）以外の構造単位（ＩＩＩ）に含まれていることで、［Ａ］重合体成分の極性がより適度になり、その結果、ＬＷＲ性能等が向上する。
【００１０】
上記構造単位（ＩＩＩ）は、下記式（３）で表される構造単位であることが好ましい。
【化２】
0005783111.tif 000003
（式（３）中、Ｒ１０は、水素原子、フッ素原子、メチル基又はトリフルオロメチル基である。Ｒ１１は、炭素数１〜１０の２価の炭化水素基である。Ｘは、−Ｏ−、−ＣＯＯ−、−ＯＣＯ−又は−ＮＨ−である。ｎは、０〜１０の整数である。ｎが２以上の場合、複数のＲ１１及びＸは、それぞれ同一でも異なっていてもよい。Ｒ１２は、単結合又は炭素数１〜５の２価の炭化水素基である。但し、Ｒ１１及びＲ１２が有する水素原子の一部又は全部は置換されていてもよい。Ｒ１３は、ラクトン基、環状カーボネート基又はスルトン基である。）
【００１１】
当該フォトレジスト組成物は、上記構造単位（ＩＩＩ）が上記特定構造を有することで、［Ａ］重合体成分の極性がさらに適度になり、その結果、ＬＷＲ性能等がさらに向上する。
【００１２】
上記基（ａ）は、上記構造単位（Ｉ）に含まれていることも好ましい。
当該フォトレジスト組成物は、上記基（ａ）が構造単位（Ｉ）に含まれる場合にも、［Ａ］重合体成分の極性がより適度になり、その結果、ＬＷＲ性能等が向上する。
【００１３】
上記ラクトン基はノルボルナンラクトン基又はブチロラクトン基であり、上記環状カーボネート基はエチレンカーボネート基であり、上記スルトン基はノルボルナンスルトン基であることが好ましい。
当該フォトレジスト組成物は、上記基（ａ）を上記特定基とすることで、［Ａ］重合体成分の極性がさらに適度になり、その結果、ＬＷＲ性能等がさらに向上する。
【００１４】
［Ａ］重合体成分における構造単位（Ｉ）の含有割合は５モル％以上６０モル％以下であり、かつ構造単位（Ｉ）及び構造単位（ＩＩ）の含有割合の合計は２０モル％以上８５モル％以下であることが好ましい。
［Ａ］重合体成分における上記各構造単位の含有割合を上記特定範囲とすることで、［Ａ］重合体成分は、剛直性及び極性をバランスよく有することができる。その結果、当該フォトレジスト組成物のＬＷＲ性能等をさらに向上させることができる。
【００１５】
本発明のレジストパターン形成方法は、
（１）当該フォトレジスト組成物を用い、レジスト膜を形成する工程、
（２）上記レジスト膜を露光する工程、及び
（３）上記露光されたレジスト膜を現像する工程
を有する。
【００１６】
当該レジストパターン形成方法によれば、上述の本発明のフォトレジスト組成物を用いるので、優れたＭＥＥＦ及びＤＯＦを発揮しつつ、ＬＷＲの小さいレジストパターンを形成することができる。
【発明の効果】
【００１７】
以上説明したように、本発明のフォトレジスト組成物及びレジストパターン形成方法によれば、上記構造単位（Ｉ）及び構造単位（ＩＩ）を有し、さらにラクトン基等の基（ａ）を有する［Ａ］重合体成分を含有するので、優れたＭＥＥＦ及びＤＯＦを発揮しつつ、ＬＷＲの小さいレジストパターンを形成することができる。従って、本発明によれば、微細なかつ良好なレジストパターンを高い歩留まりで形成することが可能となる。
【発明を実施するための形態】
【００１８】
＜フォトレジスト組成物＞
当該フォトレジスト組成物は、［Ａ］重合体成分及び［Ｂ］酸発生体を含有する。また、当該フォトレジスト組成物は、好適成分として、［Ｃ］酸拡散制御体、［Ｄ］添加剤、［Ｅ］溶媒を含有してもよく、また、本発明の効果を損なわない範囲において、その他の任意成分を含有してもよい。以下、各成分について詳述する。
【００１９】
＜［Ａ］重合体成分＞
［Ａ］重合体成分は、同一又は異なる重合体中に、下記式（１）で表される構造単位（Ｉ）と、下記式（２）で表される構造単位（ＩＩ）とを有し、さらにラクトン基、環状カーボネート基及びスルトン基からなる群より選ばれる少なくとも１種の基（ａ）を有する重合体成分である。当該フォトレジスト組成物は、［Ａ］重合体成分を含有することで、ＬＷＲ性能、ＭＥＥＦ性能、ＤＯＦ性能等のリソグラフィー性能に優れる。当該フォトレジスト組成物が上記構成を有することで上記効果を奏する理由については必ずしも明確ではないが、例えば、以下のように推察することができる。すなわち、［Ａ］重合体成分は、構造単位（Ｉ）が重合体鎖と炭素原子を共有するラクトン環を有することによりその剛直性が高まり、加えて、構造単位（ＩＩ）により重合体鎖の周辺に脂環式炭化水素基の嵩高い基が配置され、かつ基（ａ）により、適度な極性が与えられる。これらの相乗効果により、当該フォトレジスト組成物から形成されるレジスト膜中において、［Ｂ］酸発生体から生じる酸の拡散長が適度に短くなると考えられる。その結果、当該フォトレジスト組成物のＬＷＲ性能等が向上する。
【００２０】
［Ａ］重合体成分としては、構造単位（Ｉ）、構造単位（ＩＩ）及び基（ａ）は、同一の重合体中にあっても、異なる重合体中にあってもよい。すなわち、［Ａ］重合体成分は、例えば、構造単位（Ｉ）を与える単量体化合物、構造単位（ＩＩ）を与える単量体化合物、基（ａ）を有する単量体化合物等の複数種の単量体化合物の共重合体であってもよく、構造単位（Ｉ）を与える単量体化合物の重合体と、構造単位（ＩＩ）を与える単量体化合物の重合体と、基（ａ）を与える単量体化合物の重合体等の複数の重合体をブレンドした２種以上の重合体を含む成分であってもよい。当該フォトレジスト組成物のＬＷＲ性能等の向上の観点からは、構造単位（Ｉ）、構造単位（ＩＩ）及び基（ａ）は、同一の重合体中にあることが好ましい。
【００２１】
上記基（ａ）は、ラクトン基、環状カーボネート基及びスルトン基からなる群より選ばれる少なくとも１種の基である。このラクトン基は、上記式（１）中に示される重合体鎖と炭素原子を共有するラクトン基とは異なるラクトン基である。［Ａ］重合体成分は、基（ａ）を有することで、その極性が適度になり、その結果、この基（ａ）と、構造単位（Ｉ）及び構造単位（ＩＩ）との相乗効果により、当該フォトレジスト組成物は、ＬＷＲ性能等が向上する。
【００２２】
［Ａ］重合体成分において、基（ａ）は構造単位（Ｉ）に含まれていてもよく、構造単位（Ｉ）以外の構造単位（ＩＩＩ）に含まれていてもよく、構造単位（Ｉ）及び構造単位（ＩＩＩ）の両方に含まれていてもよい。基（ａ）が構造単位（Ｉ）に含まれる場合、構造単位（ＩＩＩ）に含まれる場合及びその両方に含まれる場合のいずれにおいても、［Ａ］重合体成分はその極性をより適度にすることができ、その結果、当該フォトレジスト組成物のＬＷＲ性能等をより向上させることができる。ここで、ラクトン基とは、−Ｏ−Ｃ（Ｏ）−で表される基を含む１つの環（ラクトン環）を有する基をいう。環状カーボネート基とは、−Ｏ−Ｃ（Ｏ）−Ｏ−で表される基を含む１つの環（環状カーボネート環）を有する基をいう。スルトン基とは、−Ｏ−Ｓ（Ｏ）２−で表される基を含む１つの環（スルトン環）を有する基をいう。ラクトン環、環状カーボネート環又はスルトン環を１つめの環として数え、構造に含まれる環構造がラクトン環、環状カーボネート環又はスルトン環のみの場合は単環式基、さらに他の環構造を有する場合は、その構造に関わらず多環式基という。基（ａ）は、１価の基でもよく２価以上の基であってもよい。
【００２３】
上記ラクトン基としては、例えばプロピオラクトン基、ブチロラクトン基、バレロラクトン基、カプロラクトン基等の単環式ラクトン基；シクロヘキサンラクトン基、ノルボルナンラクトン基、５−オキソ−４−オキサトリシクロ［４．３．１．１３，８］ウンデカン基、オキサノルボルナンラクトン基等の多環式ラクトン基等が挙げられる。
【００２４】
上記環状カーボネート基としては、例えば、エチレンカーボネート基、プロピレンカーボネート基等の単環式環状カーボネート基；シクロペンテンカーボネート基、シクロヘキセンカーボネート基、ノルボルネンカーボネート基等の多環式環状カーボネート基等が挙げられる。
【００２５】
上記スルトン基としては、例えばプロピオスルトン基、ブチロスルトン基、バレロスルトン基、カプロスルトン基等の単環式スルトン基；シクロヘキセンスルトン基、ノルボルナンスルトン基、オキサノルボルナンスルトン基等の多環式スルトン基等が挙げられる。
【００２６】
これらの中で、基（ａ）として、
ラクトン基としては、ブチロラクトン基、ノルボルナンラクトン基が好ましく、無置換ノルボルナンラクトン基、シアノ置換ノルボルナンラクトン基、無置換ブチロラクトン基がより好ましい。
環状カーボネート基としては、エチレンカーボネート基が好ましく、無置換エチレンカーボネート基がより好ましい。
スルトン基としては、ノルボルナンスルトン基が好ましく、無置換ノルボルナンスルトン基がより好ましい。
［Ａ］重合体成分は、基（ａ）として上記基を有することで、［Ａ］重合体成分の極性がさらに適度になり、その結果、ＬＷＲ性能等がさらに向上する。
【００２７】
［Ａ］重合体成分における基（ａ）の含有率としては［Ａ］重合体成分を構成する全構造単位１００モル％に対する基（ａ）の合計モル数が、５モル％〜８０モル％が好ましく、１０モル％〜７５モル％がより好ましく、１５モル％〜７０モル％がさらに好ましい。［Ａ］重合体成分における基（ａ）の含有率を上記範囲とすることで、当該フォトレジスト組成物のＬＷＲ性能等を向上させることができる。
【００２８】
［Ａ］重合体成分は、構造単位（Ｉ）〜（ＩＩＩ）以外にも、さらに他の構造単位を有してもよい。以下、各構造単位を詳述する。
【００２９】
［構造単位（Ｉ）］
構造単位（Ｉ）は、上記式（１）で表される構造単位である。［Ａ］重合体成分は、重合体鎖と炭素原子を共有する特定のラクトン構造を含む構造単位（Ｉ）を有するので、重合体鎖の剛直性が高まる。その結果、この構造単位（Ｉ）、構造単位（ＩＩ）及び基（ａ）の相乗効果により、当該フォトレジスト組成物のＬＷＲ性能等が向上する。
【００３０】
上記式（１）中、Ｒ１は、水素原子、フッ素原子、水酸基又は炭素数１〜２０の１価の有機基である。Ｒ２及びＲ３は、それぞれ独立して、水素原子、フッ素原子、水酸基又は炭素数１〜２０の１価の有機基であるか、又はＲ２及びＲ３が互いに結合してそれらが結合している炭素原子と共に炭素数３〜１０の環構造を形成している。ａは、１〜６の整数である。但し、ａが２以上の場合、複数のＲ２及びＲ３はそれぞれ同一でも異なっていてもよい。Ｒ４及びＲ５は、それぞれ独立して、水素原子、フッ素原子、水酸基又は炭素数１〜２０の１価の有機基であるか、又はＲ４及びＲ５が互いに結合してそれらが結合している炭素原子と共に炭素数３〜１０の環構造を形成している。但し、上記環構造が有する水素原子の一部又は全部は置換されていてもよい。
【００３１】
上記Ｒ１〜Ｒ５で表される炭素数１〜２０の１価の有機基としては、例えば炭素数１〜２０の鎖状炭化水素基、炭素数３〜２０の脂環式炭化水素基、炭素数６〜２０の芳香族炭化水素基、核原子数３〜１０の複素環基、エポキシ基、シアノ基、カルボキシ基、及び−Ｒ’−Ｑ−Ｒ”で表される基等が挙げられる。Ｒ’は、単結合又は炭素数１〜２０の２価の炭化水素基である。Ｒ”は、炭素数１〜２０の２価の炭化水素基である。Ｑは、−Ｏ−、−ＣＯ−、−ＮＨ−、−ＳＯ２−、−ＳＯ−又はこれらを組み合わせた基である。上記Ｒ１〜Ｒ５で表される鎖状炭化水素基、脂環式炭化水素基及び芳香族炭化水素基、並びにＲ’及びＲ”で表される２価の炭化水素基が有する水素原子の一部又は全部は置換されていてもよい。
【００３２】
上記炭素数１〜２０の鎖状炭化水素基としては、例えば、メチル基、エチル基、プロピル基、ブチル基、ペンチル基、へキシル基、オクチル基、デシル基等が挙げられる。これらの中で、メチル基、エチル基、プロピル基、ブチル基、ペンチル基が好ましく、メチル基、エチル基がより好ましい。
【００３３】
上記炭素数３〜２０の脂環式炭化水素基としては、例えば、シクロプロピル基、シクロブチル基、シクロへキシル基、シクロオクチル基、シクロデシル基等の単環の脂環式炭化水素基；ノルボルニル基、アダマンチル基等の多環の脂環式炭化水素基等が挙げられる。
【００３４】
上記炭素数６〜２０の芳香族炭化水素基としては、例えば、フェニル基、ナフチル基等が挙げられる。
【００３５】
上記核原子数３〜１０の複素環基としては、例えば、ラクトン基、環状カーボネート基、スルトン基、フラン基、チオフェン基、ベンゾフラン基、ベンゾチオフェン基、ジベンゾフラン基、ジベンゾチオフェン基、ピリジン基等が挙げられる。これらの中で、ラクトン基、環状カーボネート基、スルトン基が好ましく、ラクトン基がより好ましい。
【００３６】
上記−Ｒ’−Ｑ−Ｒ”におけるＲ’及びＲ”で表される炭素数１〜２０の２価の炭化水素基としては、例えば、炭素数１〜２０の鎖状炭化水素基、炭素数３〜２０の脂環式炭化水素基、炭素数６〜２０の芳香族炭化水素基等が挙げられる。それぞれについては、上記Ｒ１〜Ｒ５で表される炭素数１〜２０の１価の有機基として例示したそれぞれの基と同様の基等が挙げられる。
【００３７】
上記Ｒ１〜Ｒ５で表される鎖状炭化水素基、脂環式炭化水素基及び芳香族炭化水素基、並びにＲ’及びＲ”で表される２価の炭化水素基が有していてもよい置換基としては、例えば、フッ素原子等のハロゲン原子、シアノ基、カルボキシ基、水酸基、チオール基、ラクトン基、環状カーボネート基、スルトン基等が挙げられる。これらの中で、水酸基、カルボキシ基、ラクトン基、環状カーボネート基、スルトン基が好ましく、水酸基、カルボキシ基がより好ましく、水酸基がさらに好ましい。
【００３８】
Ｒ２及びＲ３、又はＲ４及びＲ５が互いに結合して、それらが結合している炭素原子と共に形成する炭素数３〜１０の環構造としては、例えば、シクロプロパン構造、シクロヘキサン構造、シクロオクタン構造、ノルボルナン構造、アダマンタン構造等の脂環式構造、酸素原子、硫黄原子、窒素原子等のヘテロ原子を含む複素環構造等が挙げられる。これらの中で、脂環式構造としては、シクロペンタン構造、シクロヘキサン構造、ノルボルナン構造、アダマンタン構造が好ましく、シクロヘキサン構造、アダマンタン構造がより好ましい。複素環構造としては、環状エーテル構造、ラクトン構造、環状カーボネート構造、スルトン構造が好ましく、環状エーテル構造がより好ましく、オキサシクロペンタン構造がさらに好ましい。
【００３９】
上記環構造が有してもよい置換基としては、例えば、フッ素原子等のハロゲン原子、シアノ基、カルボキシ基、水酸基、チオール基、ラクトン基、環状カーボネート基、スルトン基等が挙げられる。これらの中で、水酸基、カルボキシ基、ラクトン基、環状カーボネート基、スルトン基が好ましく、水酸基、カルボキシ基がより好ましく、水酸基がさらに好ましい。
【００４０】
上記ａとしては、１〜４の整数が好ましく、１〜３の整数がより好ましく、１又は２がさらに好ましく、１が特に好ましい。
【００４１】
上記Ｒ１としては、構造単位（Ｉ）を与える単量体の共重合性の観点から、水素原子、１価の有機基が好ましく、水素原子、鎖状炭化水素基がより好ましく、水素原子、メチル基がさらに好ましく、メチル基が特に好ましい。
【００４２】
上記Ｒ２及びＲ３としては、構造単位（Ｉ）を与える単量体の合成容易性の観点から、水素原子、１価の有機基が好ましく、水素原子、鎖状炭化水素基がより好ましく、水素原子、メチル基がさらに好ましく、水素原子が特に好ましい。
【００４３】
上記Ｒ４及びＲ５としては、当該フォトレジスト組成物のＬＷＲ性能等の向上の観点から、１価の有機基が好ましく、酸素原子を含む有機基がより好ましく、酸素原子を含む基で置換された鎖状炭化水素基、酸素原子を含む複素環基がさらに好ましく、ヒドロキシアルキル基、ラクトン基、環状カーボネート基、スルトン基が特に好ましく、ヒドロキシエチル基、ブチロラクトン基がさらに特に好ましい。
【００４４】
また、Ｒ４及びＲ５としては、当該フォトレジスト組成物のＬＷＲ性能等の向上の観点からは、これらが互いに結合して、酸素原子を含む基で置換された脂環式構造、酸素原子を含む複素環構造を形成することが好ましく、水酸基を有するシクロアルカン構造、オキサシクロアルカン構造、ラクトン構造、環状カーボネート構造、スルトン構造を形成することがより好ましく、水酸基を有するシクロヘキサン構造、水酸基を有するアダマンタン構造、オキサシクロペンタン構造を形成することがさらに好ましい。
【００４５】
構造単位（Ｉ）としては、例えば、下記式（１−１）〜（１−７８）で表される構造単位等が挙げられる。
【００４６】
【化３】
0005783111.tif 000004
【００４７】
【化４】
0005783111.tif 000005
【００４８】
【化５】
0005783111.tif 000006
【００４９】
【化６】
0005783111.tif 000007
【００５０】
【化７】
0005783111.tif 000008
【００５１】
これらの中でも、当該フォトレジスト組成物のＬＷＲ性能等の向上の観点から、上記式（１−１）〜（１−９）、（１−１２）〜（１−２１）、（１−２５）〜（１−４７）、及び（１−５５）〜（１−７８）でそれぞれ表される構造単位が好ましく、上記式（１−１）、（１−１７）、（１−１９）、（１−７０）及び（１−７１）で表される構造単位がより好ましい。
【００５２】
構造単位（Ｉ）の含有割合としては、［Ａ］重合体成分を構成する全構造単位に対して１モル％以上８０モル％以下が好ましく、５モル％以上６０モル％以下がより好ましく、７モル％以上４０モル％以下がさらに好ましく、７モル％以上３０モル％以下が特に好ましい。構造単位（Ｉ）の含有割合を上記範囲とすることで、当該フォトレジスト組成物は、ＬＷＲ性能等を向上させることができる。なお、［Ａ］重合体成分は、構造単位（Ｉ）を１種又は２種以上有していてもよい。
【００５３】
構造単位（Ｉ）を与える単量体としては、例えば、下記式で表される化合物が挙げられる。
【００５４】
【化８】
0005783111.tif 000009
【００５５】
【化９】
0005783111.tif 000010
【００５６】
【化１０】
0005783111.tif 000011
【００５７】
【化１１】
0005783111.tif 000012
【００５８】
【化１２】
0005783111.tif 000013
【００５９】
構造単位（Ｉ）を与える単量体は、例えば、下記方法により製造することができる。
【００６０】
亜鉛粉末が添加されたテトラヒドロフラン（ＴＨＦ）溶媒中に、それぞれＴＨＦに溶解させたケトン化合物（例えば、上記式（１−１）で表される化合物の合成の場合には、２−メチルテトラヒドロフラン−３−オン）（化合物ａ）と、二重結合に結合する炭化水素等にハロゲン原子を有するアクリルエステル化合物（例えば、エチル（２−ブロモメチル）アクリレート）（化合物ｂ）とを滴下し、室温で撹拌させることで、化合物ａと化合物ｂとが反応し、環外炭素−炭素二重結合を有するラクトン化合物（例えば、上記式（１）で表される６−メチル−３−メチレン−１，７−ジオキサスピロ［４，４］ノナン−２−オン）が合成される。なお、亜鉛粉末が添加されたＴＨＦ溶媒中に、化合物ａ及びｂの添加前にクロロトリメチルシラン等の活性化剤を入れるとよい。上記式（１−１）で表される化合物以外の化合物においては、適宜化合物ａを替えること等によって同様に合成することができる。
【００６１】
［構造単位（ＩＩ）］
構造単位（ＩＩ）は、上記式（２）で表される構造単位である。［Ａ］重合体成分は、１価の脂環式炭化水素基を含むこの構造単位（ＩＩ）を有することで、重合体鎖周辺において嵩高い基が配置されると考えられる。その結果、この構造単位（ＩＩ）、構造単位（Ｉ）及び基（ａ）との相乗効果により、当該フォトレジスト組成物のＬＷＲ性能等が向上する。
【００６２】
上記式（２）中、Ｒ６は、水素原子、フッ素原子、メチル基又はトリフルオロメチル基である。Ｒ７及びＲ８は、それぞれ独立して、炭素数１〜１０の１価の鎖状炭化水素基である。Ｒ９は、炭素数３〜３０の１価の脂環式炭化水素基である。但し、この脂環式炭化水素基が有する水素原子の一部又は全部は水酸基又はシアノ基で置換されていてもよい。
【００６３】
上記Ｒ６としては、構造単位（ＩＩ）を与える単量体の共重合性の観点から、水素原子、メチル基が好ましく、メチル基がより好ましい。
【００６４】
上記Ｒ７及びＲ８で表される炭素数１〜１０の１価の鎖状炭化水素基としては、例えば
メチル基、エチル基、ｎ−プロピル基、ｉ−プロピル基、ｎ−ブチル基、ｉ−ブチル基、ｔｅｒｔ−ブチル基、２−メチルプロピル基、１−メチルプロピル基等のアルキル基；
エテニル基、プロペニル基、ブテニル基、ペンテニル基等のアルケニル基；
エチニル基、プロピニル基、ブチニル基、ペンチニル基等のアルキニル基等が挙げられ
【００６５】
上記Ｒ７及びＲ８としては、これらの中で、アルキル基が好ましく、炭素数１〜４のアルキル基がより好ましく、メチル基、エチル基がさらに好ましく、メチル基が特に好ましい。
【００６６】
上記Ｒ９で表される炭素数３〜３０の１価の脂環式炭化水素基としては、例えば、
シクロプロピル基、シクロブチル基、シクロペンチル基、シクロヘキシル基、シクロヘプチル基、シクロオクチル基、シクロデシル基、シクロドデシル基等の単環のシクロアルキル基；
シクロプロペニル基、シクロブテニル基、シクロペンテニル紀伊、シクロヘキセニル基、シクロオクテニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基、テトラシクロドデセニル基等の多環のシクロアルケニル基等が挙げられる。
【００６７】
上記Ｒ９で表される水酸基で置換された１価の炭化水素基としては、例えば、ヒドロキシシクロペンチル基、ヒドロキシシクロヘキシル基、ヒドロキシプロピルノルボルニル基、ヒドロキシプロピルアダマンチル基等が挙げられる。
また、上記Ｒ９で表されるシアノ基で置換された１価の炭化水素基としては、例えば、シアノシクロペンチル基、シアノシクロヘキシル基、シアノプロピルノルボルニル基、シアノプロピルアダマンチル基等が挙げられる。
【００６８】
Ｒ９としては、これらの中で、単環のシクロアルキル基、多環のシクロアルキル基、ヒドロキシシクロアルキル基が好ましく、炭素数４〜１２の単環のシクロアルキル基、炭素数７〜１５の多環のシクロアルキル基がより好ましく、シクロペンチル基、シクロヘキシル基、シクロヘプチル基、シクロオクチル基、ノルボルニル基、アダマンチル基、トリシクロデシル基、テトラシクロドデシル基がさらに好ましく、シクロヘキシル基、シクロオクチル基、ノルボルニル基、アダマンチル基、テトラシクロドデシル基が特に好ましく、シクロヘキシル基、アダマンチル基、テトラシクロドデシル基がさらに特に好ましい。
【００６９】
構造単位（ＩＩ）としては、下記式（２−１）〜（２−６）で表される構造単位が好ましい。
【００７０】
【化１３】
0005783111.tif 000014
【００７１】
上記式（２−１）〜（２−６）中、Ｒ６は、上記式（２）と同義である。Ｒ７、Ｒ７’、Ｒ８及びＲ８’は、それぞれ独立して、炭素数１〜４のアルキル基である。ｍは、１〜８の整数である。
【００７２】
上記ｍとしては、１〜４の整数が好ましく、１、２又は４がより好ましく、２又は４がさらに好ましい。
【００７３】
これらの中で、当該フォトレジスト組成物のＬＷＲ性能等の向上の観点から、上記式（２−１）、（２−２）、（２−３）及び（２−５）でそれぞれ表される構造単位が好ましく、式（２−１）及び（２−５）でそれぞれ表される構造単位がより好ましい。
【００７４】
上記式（２−１）〜（２−６）で表される構造単位としては、例えば、下記式（２−１−１）〜（２−６−１）で表される構造単位等が挙げられる。
【００７５】
【化１４】
0005783111.tif 000015
【００７６】
上記式（２−１−１）〜（２−６−１）中、Ｒ６は、上記式（２）と同義である。
【００７７】
これらの中で、当該フォトレジスト組成物のＬＷＲ性能等の向上の観点から、上記式（２−１−２）、（２−１−３）、（２−２−１）、（２−３−１）及び（２−５−１）でぞれぞれ表される構造単位が好ましく、上記式（２−１−２）及び（２−５−１）でそれぞれ表される構造単位がより好ましい。
【００７８】
構造単位（ＩＩ）を与える単量体としては、例えば（メタ）アクリル酸２−シクロヘキシルプロパン−２−イルエステル、（メタ）アクリル酸２−シクロオクチルプロパン−２−イルエステル、（メタ）アクリル酸２−（ビシクロ［２．２．１］ヘプト−２−イル）プロパン−２−イルエステル、（メタ）アクリル酸２−テトラシクロドデカニルプロパン−２−イルエステル、（メタ）アクリル酸２−（アダマンタン−１−イル）プロパン−２−イルエステル、（メタ）アクリル酸２−（アダマンタン−２−イル）プロパン−２−イルエステル、（メタ）アクリル酸２−（ビシクロ［２．２．２］オクタ−２−イル）ブタン−２−イルエステル、（メタ）アクリル酸２−（トリシクロ［５．２．１．０２，６］デカ−７−イル）プロパン−２−イルエステル等が挙げられる。
【００７９】
構造単位（ＩＩ）の含有割合としては、［Ａ］重合体成分を構成する全構造単位に対して、１０モル％〜８０モル％が好ましく、１５モル％〜８０モル％がより好ましく、２０モル％〜７０モル％がさらに好ましい。構造単位（ＩＩ）の含有割合を上記範囲とすることで、当該フォトレジスト組成物のＬＷＲ性能等のリソグラフィー性能が向上する。なお［Ａ］重合体成分は、構造単位（ＩＩ）を１種又は２種以上有していてもよい。
【００８０】
構造単位（Ｉ）及び構造単位（ＩＩ）の含有割合の合計としては、［Ａ］重合体成分を構成する全構造単位に対して、１５モル％〜９０モル％が好ましく、２０モル％〜８５モル％がより好ましく、３０モル％〜８０モル％がさらに好ましい。構造単位（Ｉ）及び（ＩＩ）の含有割合の合計を上記範囲とすることで、当該フォトレジスト組成物のＬＷＲ性能等をより向上させることができる。
【００８１】
また、［Ａ］重合体成分における構造単位（Ｉ）の含有割合が１モル％以上８０モル％以下であり、かつ構造単位（Ｉ）及び構造単位（ＩＩ）の含有割合の合計が１５モル％以上９０モル％以下であることが好ましく、構造単位（Ｉ）の含有割合が５モル％以上６０モル％以下であり、かつ構造単位（Ｉ）及び構造単位（ＩＩ）の含有割合の合計が２０モル％以上８５モル％以下であることがより好ましく、構造単位（Ｉ）の含有割合が７モル％以上４０モル％以下であり、かつ構造単位（Ｉ）及び構造単位（ＩＩ）の含有割合の合計が３０モル％以上８０モル％以下であることがさらに好ましい。構造単位（Ｉ）の含有割合及び構造単位（Ｉ）と構造単位（ＩＩ）との含有割合の合計を上記範囲とすることで、当該フォトレジスト組成物のＬＷＲ性能等をさらに向上させることができる。
【００８２】
［構造単位（ＩＩＩ）］
構造単位（ＩＩＩ）は、ラクトン基、環状カーボネート基及びスルトン基からなる群より選ばれる少なくとも１種の基（ａ）を有する構造単位である。［Ａ］重合体成分は、基（ａ）が構造単位（Ｉ）以外の構造単位（ＩＩＩ）に含まれていることで、その極性がより適度になる。その結果、当該フォトレジスト組成物のＬＷＲ性能等がより向上する。
【００８３】
構造単位（ＩＩＩ）は、上記式（３）で表される構造単位（ＩＩＩ−１）であることが好ましい。［Ａ］重合体成分は、構造単位（ＩＩＩ）が上記構造を有する構造単位（ＩＩＩ−１）であることで、その極性がさらに適度になる。その結果、当該フォトレジスト組成物のＬＷＲ性能等がさらに向上する。
【００８４】
式（３）中、Ｒ１０は、水素原子、フッ素原子、メチル基又はトリフルオロメチル基である。Ｒ１１は、炭素数１〜１０の２価の炭化水素基である。Ｘは、−Ｏ−、−ＣＯＯ−、−ＯＣＯ−又は−ＮＨ−である。ｎは、０〜１０の整数である。ｎが２以上の場合、複数のＲ１１及びＸは、それぞれ同一でも異なっていてもよい。Ｒ１２は、単結合又は炭素数１〜５の２価の炭化水素基である。但し、Ｒ１１及びＲ１２が有する水素原子の一部又は全部は置換されていてもよい。Ｒ１３は、ラクトン基、環状カーボネート基又はスルトン基である。
【００８５】
上記Ｒ１０としては、構造単位（ＩＩＩ−１）を与える単量体の共重合性の観点から、水素原子、メチル基が好ましく、メチル基がより好ましい。
【００８６】
上記Ｒ１１で表される炭素数１〜１０の２価の炭化水素基としては、例えば、炭素数１〜１０の鎖状炭化水素基、炭素数３〜１０の脂環式炭化水素基、炭素数６〜１０の芳香族炭化水素基等が挙げられる。
【００８７】
上記炭素数１〜１０の鎖状炭化水素基としては、例えば、メチレン基、エチレン基、プロピレン基等が挙げられる。これらの中で、メチレン基、エチレン基が好ましく、メチレン基がより好ましい。
【００８８】
上記炭素数３〜１０の脂環式炭化水素基としては、例えば、シクロプロピレン基、シクロヘキシレン基、アダマンチレン基等が挙げられる。これらの中で、アダマンチレン基が好ましい。
【００８９】
上記炭素数６〜１０の芳香族炭化水素基としては、例えば、フェニレン基、ナフチレン基等が挙げられる。
【００９０】
上記Ｒ１１で表される炭化水素基が有してもいてもよい置換基としては、例えば、フッ素原子、塩素原子、臭素原子、ヨウ素原子等のハロゲン原子、水酸基、カルボキシ基、アシル基、ケト基、シアノ基、ニトロ基、スルホンアミド基、アミノ基等が挙げられる。
【００９１】
Ｒ１１としては、鎖状炭化水素基が好ましく、炭素数１〜４の鎖状炭化水素基がより好ましく、メチレン基、エチレン基がさらに好ましく、メチレン基が特に好ましい。
【００９２】
上記Ｘとしては、−Ｏ−、−ＣＯＯ−が好ましく、−ＣＯＯ−がより好ましい。
【００９３】
上記ｎとしては、０〜５の整数が好ましく、０及び１がより好ましい。
【００９４】
上記Ｒ１２で表される炭素数１〜５の２価の炭化水素基としては、例えば、炭素数１〜５の鎖状炭化水素基、炭素数３〜５の脂環式炭化水素基等が挙げられる。
【００９５】
上記炭素数１〜５の鎖状炭化水素基としては、例えば、メチレン基、エチレン基、プロピレン基等が挙げられる。これらの中で、メチレン基が好ましい。
【００９６】
上記炭素数３〜５の脂環式炭化水素基としては、例えば、シクロプロピレン基、シクロブチレン基等が挙げられる。
【００９７】
上記Ｒ１２で表される炭化水素基が有していてもよい置換基としては、例えば、上記Ｒ１１で表される炭化水素基が有していてもよい置換基と同じもの等が挙げられる。
【００９８】
上記Ｒ１２としては、単結合、鎖状炭化水素基が好ましく、単結合、メチレン基、エチレン基がより好ましく、単結合、メチレン基がさらに好ましい。
【００９９】
上記Ｒ１３で表されるラクトン基、環状カーボネート基及びスルトン基としては、例えば、上記基（ａ）の説明で例示した基等が挙げられる。
【０１００】
構造単位（ＩＩＩ）としては、下記式（３−１）〜（３−１７）で表される構造単位を好ましい構造単位として挙げることができる。
【０１０１】
【化１５】
0005783111.tif 000016
【０１０２】
【化１６】
0005783111.tif 000017
【０１０３】
上記式（３−１）〜（３−１７）中、Ｒ１０は、上記式（３）と同義である。
【０１０４】
これらの中で、当該フォトレジスト組成物のＬＷＲ性能等を向上させる観点から、上記式（３−１）、（３−３）、（３−４）、（３−６）及び（３−８）〜（３−１７）でそれぞれ表される構造単位が好ましく、上記式（３−１）、（３−３）、（３−８）、（３−１２）、（３−１３）、（３−１４）及び（３−１７）でそれぞれ表される構造単位がより好ましく、上記式（３−１）、（３−１２）及び（３−１７）でそれぞれ表される構造単位がさらに好ましい。
【０１０５】
構造単位（ＩＩＩ）を与える単量体化合物としては、例えば、下記式で表される化合物が挙げられる。
【０１０６】
【化１７】
0005783111.tif 000018
【０１０７】
構造単位（ＩＩＩ）の含有割合としては、［Ａ］重合体成分を構成する全構造単位に対して、５モル％以上８０モル％以下が好ましく、１０モル％以上７５モル％以下がより好ましく、１５モル％以上７０モル％以下がさらに好ましい。構造単位（ＩＩＩ）の含有割合を上記範囲とすることで、当該フォトレジスト組成物のＬＷＲ性能等を向上させることができる。なお、［Ａ］重合体成分は、構造単位（ＩＩＩ）を１種又は２種以上有していてもよい。
【０１０８】
［その他の構造単位］
［Ａ］重合体成分は、その他の構造単位としては、例えば、親水性官能基を含む構造単位（但し、構造単位（Ｉ）、構造単位（ＩＩ）又は構造単位（ＩＩＩ）に該当するものを除く）（以下、「構造単位（ＩＶ）」ともいう）等をさらに有していてもよい。［Ａ］重合体成分が構造単位（ＩＶ）をさらに有することで、当該フォトレジスト組成物のリソグラフィー性能をより向上させることができる。
【０１０９】
上記親水性官能基としては、例えば、水酸基、カルボキシ基、スルホンアミド基、ケトン性カルボニル基、β−ジケトン基等が挙げられる。これらの中で、水酸基、カルボキシ基、ケトン性カルボニル基が好ましく、水酸基がより好ましい。
【０１１０】
構造単位（ＩＶ）としては、例えば、下記式で表される構造単位が挙げられる。
【０１１１】
【化１８】
0005783111.tif 000019
【０１１２】
上記式中、Ｒ１４は、水素原子、フッ素原子、メチル基又はトリフルオロメチル基である。
【０１１３】
構造単位（ＩＶ）の含有割合としては、［Ａ］重合体成分を構成する全構造単位に対して０モル％〜３０モル％が好ましく、０モル％〜２０モル％がより好ましい。［Ａ］重合体成分は、構造単位（ＩＶ）を１種又は２種以上有していてもよい。
【０１１４】
［Ａ］重合体成分は、構造単位（ＩＶ）以外にも、その他の構造単位を有していてもよい。その他の構造単位の含有割合としては、［Ａ］重合体成分を構成する全構造単位に対して、０モル％〜２０モル％が好ましく、０モル％〜１０モル％がより好ましい。
【０１１５】
＜［Ａ］重合体成分の合成方法＞
［Ａ］重合体成分は、例えば所定の各構造単位に対応する単量体を、ラジカル重合開始剤を使用し、適当な溶媒中で重合することにより製造できる。例えば、単量体及びラジカル開始剤を含有する溶液を、反応溶媒又は単量体を含有する溶液に滴下して重合反応させる方法、単量体を含有する溶液と、ラジカル開始剤を含有する溶液とを各別に、反応溶媒又は単量体を含有する溶液に滴下して重合反応させる方法、各々の単量体を含有する複数種の溶液と、ラジカル開始剤を含有する溶液とを各別に、反応溶媒又は単量体を含有する溶液に滴下して重合反応させる方法等の方法で合成することが好ましい。
【０１１６】
これらの方法における反応温度は開始剤種によって適宜決定すればよい。通常３０℃〜１８０℃であり、４０℃〜１６０℃が好ましく、５０℃〜１４０℃がより好ましい。滴下時間は、反応温度、開始剤の種類、反応させる単量体等の条件によって異なるが、通常、３０分〜８時間であり、４５分〜６時間が好ましく、１時間〜５時間がより好ましい。また、滴下時間を含む全反応時間も、滴下時間と同様に条件により異なるが、通常、３０分〜８時間であり、４５分〜７時間が好ましく、１時間〜６時間がより好ましい。
【０１１７】
上記重合に使用されるラジカル開始剤としては、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビス（２−メチルプロピオニトリル）等が挙げられる。これらのラジカル開始剤は２種以上を混合して使用してもよい。
【０１１８】
重合溶媒としては、重合を阻害する溶媒（重合禁止効果を有するニトロベンゼン、連鎖移動効果を有するメルカプト化合物等）以外の溶媒であって、その単量体を溶解可能な溶媒であれば限定されない。重合溶媒としては、例えば、アルコール系溶媒、ケトン系溶媒、アミド系溶媒、エステル・ラクトン系溶媒、ニトリル系溶媒及びその混合溶媒等が挙げられる。これらの溶媒は、単独又は２種以上を併用できる。
【０１１９】
重合反応により得られた重合体は、再沈殿法により回収することが好ましい。すなわち、重合反応終了後、重合液を再沈溶媒に投入することにより、目的の重合体を粉体として回収する。再沈溶媒としては、アルコール類やアルカン類等を単独で又は２種以上を混合して使用することができる。再沈殿法の他に、分液操作やカラム操作、限外ろ過操作等により、単量体、オリゴマー等の低分子成分を除去して、重合体を回収することもできる。
【０１２０】
なお、［Ａ］重合体成分が同一の重合体中に上記構造単位（Ｉ）、構造単位（ＩＩ）及び基（ａ）を有する１種の重合体成分である場合、構造単位（Ｉ）を与える単量体、構造単位（ＩＩ）を与える単量体、これに加えて構造単位（ＩＩＩ）を与える単量体等の基（ａ）を有する単量体を、上述の方法により共重合させて製造できる。また、［Ａ］重合体成分が異なる重合体中に上記構造単位（Ｉ）、構造単位（ＩＩ）及び基（ａ）を有する２種以上の重合体成分である場合、構造単位（Ｉ）を与える単量体から構造単位（Ｉ）を有する重合体を合成し、構造単位（ＩＩ）を与える単量体から構造単位（ＩＩ）を有する重合体を合成し、基（ａ）を有する単量体から構造単位（ＩＩＩ）を有する重合体を合成し、これらの重合体を混合することにより、［Ａ］重合体成分を調製することができる。
【０１２１】
［Ａ］重合体成分のゲルパーミエーションクロマトグラフィ（ＧＰＣ）によるポリスチレン換算重量平均分子量（Ｍｗ）は、特に限定されないが、１，０００以上５００，０００以下が好ましく、２，０００以上４００，０００以下がより好ましい。なお、［Ａ］重合体のＭｗが１，０００未満であると、レジストとしたときの耐熱性が低下する傾向がある。一方、［Ａ］重合体のＭｗが５００，０００を超えると、レジストとしたときの現像性が低下する傾向がある。
【０１２２】
また、［Ａ］重合体成分のＧＰＣによるポリスチレン換算数平均分子量（Ｍｎ）に対するＭｗの比（Ｍｗ／Ｍｎ）は、通常１以上５以下であり、１以上３以下が好ましく、１以上２以下がより好ましい。Ｍｗ／Ｍｎをこのような範囲とすることで、フォトレジスト膜が解像性能に優れたものとなる。
【０１２３】
なお、［Ａ］重合体成分が異なる重合体中に上記構造単位（Ｉ）及び構造単位（ＩＩ）を有する２種以上の重合体成分である場合には、それぞれの重合体におけるＭｗ及びＭｗ／Ｍｎについて、上記と同様の範囲であるとよい。
【０１２４】
なお、本明細書のＭｗ及びＭｎは、ＧＰＣカラム（東ソー製、Ｇ２０００ＨＸＬ  ２本、Ｇ３０００ＨＸＬ  １本、Ｇ４０００ＨＸＬ  １本）を用い、流量１．０ミリリットル／分、溶出溶媒テトラヒドロフラン、カラム温度４０℃の分析条件で、単分散ポリスチレンを標準とするゲルパーミエーションクロマトグラフィー（ＧＰＣ）により測定した値をいう。
【０１２５】
＜［Ｂ］酸発生体＞
［Ｂ］酸発生体は、露光光の照射により酸を発生する物質である。当該フォトレジスト組成物における［Ｂ］酸発生体の含有形態としては、後述するような化合物の態様（以下、この態様を「［Ｂ］酸発生剤」ともいう）でも、重合体の一部として組み込まれた態様でも、これらの両方の態様でもよい。
【０１２６】
［Ｂ］酸発生剤としては、例えば、オニウム塩化合物、Ｎ−スルホニルオキシイミド化合物、ハロゲン含有化合物、ジアゾケトン化合物等が挙げられる。これらの［Ｂ］酸発生剤のうち、オニウム塩化合物が好ましい。
【０１２７】
オニウム塩化合物としては、例えば、スルホニウム塩、テトラヒドロチオフェニウム塩、ヨードニウム塩、ホスホニウム塩、ジアゾニウム塩、ピリジニウム塩等が挙げられる。
【０１２８】
スルホニウム塩としては、例えば、トリフェニルスルホニウムトリフルオロメタンスルホネート、トリフェニルスルホニウムノナフルオロ−ｎ−ブタンスルホネート、トリフェニルスルホニウムパーフルオロ−ｎ−オクタンスルホネート、トリフェニルスルホニウム２−ビシクロ［２．２．１］ヘプト−２−イル−１，１，２，２−テトラフルオロエタンスルホネート、４−シクロヘキシルフェニルジフェニルスルホニウムトリフルオロメタンスルホネート、４−シクロヘキシルフェニルジフェニルスルホニウムノナフルオロ−ｎ−ブタンスルホネート、４−シクロヘキシルフェニルジフェニルスルホニウムパーフルオロ−ｎ−オクタンスルホネート、４−シクロヘキシルフェニルジフェニルスルホニウム２−ビシクロ［２．２．１］ヘプト−２−イル−１，１，２，２−テトラフルオロエタンスルホネート、４−メタンスルホニルフェニルジフェニルスルホニウムトリフルオロメタンスルホネート、４−メタンスルホニルフェニルジフェニルスルホニウムノナフルオロ−ｎ−ブタンスルホネート、４−メタンスルホニルフェニルジフェニルスルホニウムパーフルオロ−ｎ−オクタンスルホネート、４−メタンスルホニルフェニルジフェニルスルホニウム２−ビシクロ［２．２．１］ヘプト−２−イル−１，１，２，２−テトラフルオロエタンスルホネート、トリフェニルスルホニウム６−（アダマンタン−１−イルカルボニルオキシ）−１，１，２，２−テトラフルオロヘキサン−１−スルホネート、トリフェニルスルホニウム２−（アダマンタン−１−イル）−１，１−ジフルオロエタンスルホネート、トリフェニルスルホニウム３−（４，７，７−トリメチル−２−オキサ−３−オキソビシクロ［２．２．１］ヘプタン−１−イルカルボニルオキシ）−１，１，２−プロパン−１−スルホネート、トリフェニルスルホニウム５−（２−ノルボルナンラクトニルオキシカルボニルシクロヘキサン−１−イルカルボニルオキシ）−１，１，２，２−テトラフルオロペンタン−１−スルホネート等が挙げられる。
【０１２９】
テトラヒドロチオフェニウム塩としては、例えば、１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウムパーフルオロ−ｎ−オクタンスルホネート、１−（４−ｎ−ブトキシナフタレン−１−イル）テトラヒドロチオフェニウム２−（ビシクロ［２．２．１］ヘプタン−２−イル）−１，１，２，２−テトラフルオロエタンスルホネート、１−（６−ｎ−ブトキシナフタレン−２−イル）テトラヒドロチオフェニウムトリフルオロメタンスルホネート、１−（６−ｎ−ブトキシナフタレン−２−イル）テトラヒドロチオフェニウムノナフルオロ−ｎ−ブタンスルホネート、１−（６−ｎ−ブトキシナフタレン−２−イル）テトラヒドロチオフェニウムパーフルオロ−ｎ−オクタンスルホネート、１−（６−ｎ−ブトキシナフタレン−２−イル）テトラヒドロチオフェニウム２−（ビシクロ［２．２．１］ヘプト−２−イル）−１，１，２，２−テトラフルオロエタンスルホネート、１−（３，５−ジメチル−４−ヒドロキシフェニル）テトラヒドロチオフェニウムトリフルオロメタンスルホネート、１−（３，５−ジメチル−４−ヒドロキシフェニル）テトラヒドロチオフェニウムノナフルオロ−ｎ−ブタンスルホネート、１−（３，５−ジメチル−４−ヒドロキシフェニル）テトラヒドロチオフェニウムパーフルオロ−ｎ−オクタンスルホネート、１−（３，５−ジメチル−４−ヒドロキシフェニル）テトラヒドロチオフェニウム２−（ビシクロ［２．２．１］ヘプト−２−イル）−１，１，２，２−テトラフルオロエタンスルホネート等が挙げられる。
【０１３０】
ヨードニウム塩としては、例えば、ジフェニルヨードニウムトリフルオロメタンスルホネート、ジフェニルヨードニウムノナフルオロ−ｎ−ブタンスルホネート、ジフェニルヨードニウムパーフルオロ−ｎ−オクタンスルホネート、ジフェニルヨードニウム２−ビシクロ［２．２．１］ヘプト−２−イル−１，１，２，２−テトラフルオロエタンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムパーフルオロ−ｎ−オクタンスルホネート、ビス（４−ｔ−ブチルフェニル）ヨードニウム２−ビシクロ［２．２．１］ヘプト−２−イル−１，１，２，２−テトラフルオロエタンスルホネート等が挙げられる。
【０１３１】
Ｎ−スルホニルオキシイミド化合物としては、例えば、Ｎ−（トリフルオロメタンスルホニルオキシ）ビシクロ［２．２．１］ヘプト−５−エン−２，３−ジカルボキシイミド、Ｎ−（ノナフルオロ−ｎ−ブタンスルホニルオキシ）ビシクロ［２．２．１］ヘプト−５−エン−２，３−ジカルボキシイミド、Ｎ−（パーフルオロ−ｎ−オクタンスルホニルオキシ）ビシクロ［２．２．１］ヘプト−５−エン−２，３−ジカルボキシイミド、Ｎ−（２−ビシクロ［２．２．１］ヘプト−２−イル−１，１，２，２−テトラフルオロエタンスルホニルオキシ）ビシクロ［２．２．１］ヘプト−５−エン−２，３−ジカルボキシイミド等が挙げられる。
【０１３２】
［Ｂ］酸発生剤としては、これらの中で、オニウム塩が好ましく、スルホニウム塩、テトラヒドロチオフェニウム塩がより好ましく、トリフェニルスルホニウム６−（アダマンタン−１−イルカルボニルオキシ）−１，１，２，２−テトラフルオロヘキサン−１−スルホネート、トリフェニルスルホニウムノナフルオロ−ｎ−ブタンスルホネート、トリフェニルスルホニウム２−（アダマンタン−１−イル）−１，１−ジフルオロエタンスルホネート、１−（４−ｎ−ブトキシナフタレン−１−イル）テトラヒドロチオフェニウム２−（ビシクロ［２．２．１］ヘプタン−２−イル）−１，１，２，２−テトラフルオロエタンスルホネート、トリフェニルスルホニウム３−（４，７，７−トリメチル−２−オキサ−３−オキソビシクロ［２．２．１］ヘプタン−１−イルカルボニルオキシ）−１，１，２−プロパン−１−スルホネート、トリフェニルスルホニウム５−（２−ノルボルナンラクトニルオキシカルボニルシクロヘキサン−１−イルカルボニルオキシ）−１，１，２，２−テトラフルオロペンタン−１−スルホネートがさらに好ましい。
【０１３３】
これらの［Ｂ］酸発生体は、単独で使用してもよく２種以上を併用してもよい。［Ｂ］酸発生体が［Ｂ］酸発生剤である場合の使用量としては、当該フォトレジスト組成物により形成されるレジスト塗膜の感度及びリソグラフィー性能を確保する観点から、［Ａ］重合体成分１００質量部に対して、０．０１質量部以上２５質量部以下が好ましく、０．１質量部以上２０質量部以下がより好ましい。
【０１３４】
＜任意成分＞
当該フォトレジスト組成物に含有されてもよい任意成分としては、［Ｃ］酸拡散制御体、［Ｄ］添加剤、［Ｅ］溶媒、及びその他の任意成分を挙げることができる。以下、各成分について詳述する。
【０１３５】
＜［Ｃ］酸拡散制御体＞
当該フォトレジスト組成物は、［Ｃ］酸拡散制御体をさらに含有することが好ましい。この［Ｃ］酸拡散制御体は、露光により［Ｂ］酸発生体から生じる酸のレジスト膜中における拡散現象を制御し、非露光領域における好ましくない化学反応を抑制するものである。このような［Ｃ］酸拡散制御体を配合することにより、得られるフォトレジスト組成物の貯蔵安定性が向上し、またレジストとしての解像度がさらに向上するとともに、露光から露光後の加熱処理までの引き置き時間（ＰＥＤ）の変動によるレジストパターンの線幅変化を抑えることができ、プロセス安定性に極めて優れた組成物が得られる。当該フォトレジスト組成物における［Ｃ］酸拡散制御体の含有形態としては、後述するような化合物の形態（以下、適宜「［Ｃ］酸拡散制御剤」という）でも重合体の一部として組み込まれた形態でも、これらの両方の形態でもよい。
【０１３６】
［Ｃ］酸拡散制御剤としては、例えば、Ｎ−ｔ−アルコキシカルボニル基を有する窒素含有化合物が好ましく用いられる。具体的には、Ｎ−ｔ−ブトキシカルボニルジ−ｎ−オクチルアミン、Ｎ−ｔ−アミロキシカルボニルジ−ｎ−オクチルアミン、Ｎ−ｔ−ブトキシカルボニルジ−ｎ−ノニルアミン、Ｎ−ｔ−アミロキシカルボニルジ−ｎ−ノニルアミン、Ｎ−ｔ−ブトキシカルボニルジ−ｎ−デシルアミン、Ｎ−ｔ−アミロキシカルボニルジ−ｎ−デシルアミン、Ｎ−ｔ−ブトキシカルボニルジシクロヘキシルアミン、Ｎ−ｔ−アミロキシカルボニルジシクロヘキシルアミン、Ｎ−ｔ−ブトキシカルボニル−１−アダマンチルアミン、Ｎ−ｔ−アミロキシカルボニル−１−アダマンチルアミン、Ｎ−ｔ−ブトキシカルボニル−２−アダマンチルアミン、Ｎ−ｔ−アミロキシカルボニル−２−アダマンチルアミン、Ｎ−ｔ−ブトキシカルボニル−Ｎ−メチル−１−アダマンチルアミン、Ｎ−ｔ−アミロキシカルボニル−Ｎ−メチル−１−アダマンチルアミン、（Ｓ）−（−）−１−（ｔ−ブトキシカルボニル）−２−ピロリジンメタノール、（Ｓ）−（−）−１−（ｔ−アミロキシカルボニル）−２−ピロリジンメタノール、（Ｒ）−（＋）−１−（ｔ−ブトキシカルボニル）−２−ピロリジンメタノール、（Ｒ）−（＋）−１−（ｔ−アミロキシカルボニル）−２−ピロリジンメタノール、Ｎ−ｔ−ブトキシカルボニル−４−ヒドロキシピペリジン、Ｎ−ｔ−アミロキシカルボニル−４−ヒドロキシピペリジン、Ｎ−ｔ−ブトキシカルボニルピロリジン、Ｎ−ｔ−アミロキシカルボニルピロリジン、Ｎ，Ｎ’−ジ−ｔ−ブトキシカルボニルピペラジン、Ｎ，Ｎ’−ジ−ｔ−アミロキシカルボニルピペラジン、Ｎ，Ｎ−ジ−ｔ−ブトキシカルボニル−１−アダマンチルアミン、Ｎ，Ｎ−ジ−ｔ−アミロキシカルボニル−１−アダマンチルアミン、Ｎ−ｔ−ブトキシカルボニル−４，４’−ジアミノジフェニルメタン、Ｎ−ｔ−アミロキシカルボニル−４，４’−ジアミノジフェニルメタン、Ｎ，Ｎ’−ジ−ｔ−ブトキシカルボニルヘキサメチレンジアミン、Ｎ，Ｎ’−ジ−ｔ−アミロキシカルボニルヘキサメチレンジアミン、Ｎ，Ｎ，Ｎ’，Ｎ’−テトラ−ｔ−ブトキシカルボニルヘキサメチレンジアミン、Ｎ，Ｎ，Ｎ’，Ｎ’−テトラ−ｔ−アミロキシカルボニルヘキサメチレンジアミン、Ｎ，Ｎ’−ジ−ｔ−ブトキシカルボニル−１，７−ジアミノヘプタン、Ｎ，Ｎ’−ジ−ｔ−アミロキシカルボニル−１，７−ジアミノヘプタン、Ｎ，Ｎ’−ジ−ｔ−ブトキシカルボニル−１，８−ジアミノオクタン、Ｎ，Ｎ’−ジ−ｔ−アミロキシカルボニル−１，８−ジアミノオクタン、Ｎ，Ｎ’−ジ−ｔ−ブトキシカルボニル−１，９−ジアミノノナン、Ｎ，Ｎ’−ジ−ｔ−アミロキシカルボニル−１，９−ジアミノノナン、Ｎ，Ｎ’−ジ−ｔ−ブトキシカルボニル−１，１０−ジアミノデカン、Ｎ，Ｎ’−ジ−ｔ−アミロキシカルボニル−１，１０−ジアミノデカン、Ｎ，Ｎ’−ジ−ｔ−ブトキシカルボニル−１，１２−ジアミノドデカン、Ｎ，Ｎ’−ジ−ｔ−アミロキシカルボニル−１，１２−ジアミノドデカン、Ｎ，Ｎ’−ジ−ｔ−ブトキシカルボニル−４，４’−ジアミノジフェニルメタン、Ｎ，Ｎ’−ジ−ｔ−アミロキシカルボニル−４，４’−ジアミノジフェニルメタン、Ｎ−ｔ−ブトキシカルボニルベンズイミダゾール、Ｎ−ｔ−ブトキシカルボニルベンズイミダゾール、Ｎ−ｔ−アミロキシカルボニル−２−メチルベンズイミダゾール、Ｎ−ｔ−ブトキシカルボニル−２−フェニルベンズイミダゾール、Ｎ−ｔ−アミロキシカルボニル−２−フェニルベンズイミダゾール等の化合物が挙げられる。
これらの中で、Ｎ−ｔ−ブトキシカルボニル−４−ヒドロキシピペリジン、Ｎ−ｔ−アミロキシカルボニル−４−ヒドロキシピペリジンが好ましい。
【０１３７】
また、［Ｃ］酸拡散制御剤としては、上記化合物以外にも、例えば、３級アミン化合物、４級アンモニウムヒドロキシド化合物、その他含窒素複素環化合物等の含窒素化合物が用いられる。
【０１３８】
３級アミン化合物としては、例えば、トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、シクロヘキシルジメチルアミン、ジシクロヘキシルメチルアミン、トリシクロヘキシルアミン等のトリ（シクロ）アルキルアミン類；
アニリン、Ｎ−メチルアニリン、Ｎ，Ｎ−ジメチルアニリン、２−メチルアニリン、３−メチルアニリン、４−メチルアニリン、４−ニトロアニリン、２，６−ジメチルアニリン、２，６−ジイソプロピルアニリン等の芳香族アミン類；
トリエタノールアミン、Ｎ，Ｎ−ジ（ヒドロキシエチル）アニリン等のアルカノールアミン類；
Ｎ，Ｎ，Ｎ’，Ｎ’−テトラメチルエチレンジアミン、Ｎ，Ｎ，Ｎ’，Ｎ’−テトラキス（２−ヒドロキシプロピル）エチレンジアミン、１，３−ビス［１−（４−アミノフェニル）−１−メチルエチル］ベンゼンテトラメチレンジアミン、ビス（２−ジメチルアミノエチル）エーテル、ビス（２−ジエチルアミノエチル）エーテル等が挙げられる。
【０１３９】
４級アンモニウムヒドロキシド化合物としては、例えばテトラ−ｎ−プロピルアンモニウムヒドロキシド、テトラ−ｎ−ブチルアンモニウムヒドロキシド等が挙げられる。
【０１４０】
含窒素複素環化合物としては、例えば、ベンズイミダゾール、２−フェニルベンズイミダゾール等のイミダゾール類；ピリジン類、ピラジン類；ピロール類等が挙げられる。
【０１４１】
さらに、［Ｃ］酸拡散制御剤としては、露光により分解して酸拡散制御性としての塩基性を失うオニウム塩化合物を用いることもできる。このようなオニウム塩化合物の具体例としては、下記式（４−１）で表されるスルホニウム塩化合物、下記式（４−２）で表されるヨードニウム塩化合物等が挙げられる。
【０１４２】
【化１９】
0005783111.tif 000020
【０１４３】
上記式（４−１）及び式（４−２）中、Ｒ１５〜Ｒ１９は、それぞれ独立して、水素原子、アルキル基、アルコキシ基、水酸基又はハロゲン原子である。Ｚ−及びＥ−は、それぞれ独立して、ＯＨ−、ＲＡ−ＣＯＯ−、ＲＢ−ＳＯ３−又は下記式（５）で表されるアニオンである。ＲＡ及びＲＢは、それぞれ独立して、アルキル基、アリール基又はアラルキル基である。
【０１４４】
【化２０】
0005783111.tif 000021
【０１４５】
上記スルホニウム塩化合物及びヨードニウム塩化合物の具体例としては、トリフェニルスルホニウムハイドロオキサイド、トリフェニルスルホニウムアセテート、トリフェニルスルホニウムサリチレート、トリフェニルスルホニウム１０−カンファースルホネート、４−ヒドロキシフェニルジフェニルスルホニウムハイドロオキサイド、４−ヒドロキシフェニルジフェイルスルホニウムアセテート、４−ヒドロキシフェニルジフェニルスルホニウムサリチレート、ビス（４−ｔ−ブチルフェニル）ヨードニウムハイドロオキサイド、ビス（４−ｔ−ブチルフェニル）ヨードニウムアセテート、ビス（４−ｔ−ブチルフェニル）ヨードニウムハイドロオキサイド、ビス（４−ｔ−ブチルフェニル）ヨードニウムアセテート、ビス（４−ｔ−ブチルフェニル）ヨードニウムサリチレート、４−ｔ−ブチルフェニル−４−ヒドロキシフェニルヨードニウムハイドロオキサイド、４−ｔ−ブチルフェニル−４−ヒドロキシフェニルヨードニウムアセテート、４−ｔ−ブチルフェニル−４−ヒドロキシフェニルヨードニウムサリチレート、ビス（４−ｔ−ブチルフェニル）ヨードニウム１０−カンファースルホネート、ジフェニルヨードニウム１０−カンファースルホネート、４−ｔ−ブトキシフェニルジフェニルスルホニウム１０−カンファースルホネート、４−シクロヘキシルスルホニルフェニルジフェニルスルホニウム５，６−ビス（２，２，２−トリフルオロエタン−１−イルオキシカルボニル）ビシクロ［２．２．１］ヘプタン−２−スルホネート等が挙げられる。
これらの中で、スルホニウム塩化合物が好ましく、トリフェニルスルホニウムサリチレート、トリフェニルスルホニウムサリチレート、４−シクロヘキシルスルホニルフェニルジフェニルスルホニウム５，６−ビス（２，２，２−トリフルオロエタン−１−イルオキシカルボニル）ビシクロ［２．２．１］ヘプタン−２−スルホネートが好ましい。
【０１４６】
［Ｃ］酸拡散制御体は、１種単独で又は２種以上を混合して使用することができる。［Ｃ］酸拡散制御体の含有量としては、［Ｃ］酸拡散制御体が［Ｃ］酸拡散制御剤の場合、［Ａ］重合体成分１００質量部に対して、１０質量部以下が好ましく、０．１質量部以上８質量部以下がより好ましい。使用量が１０質量部を超えると、レジストとしての感度が低下する傾向にある。
【０１４７】
＜［Ｄ］添加剤＞
当該フォトレジスト組成物は、［Ｄ］添加剤を配合することができる。当該フォトレジスト組成物が含有してもよい［Ｄ］添加剤としては、例えば、γ−ブチロラクトン、プロピレンカーボネート等が挙げられる。これらの中で、γ−ブチロラクトンが好ましい。
【０１４８】
＜［Ｅ］溶媒＞
当該フォトレジスト組成物は、通常、［Ｅ］溶媒を含有する。［Ｅ］溶媒としては、少なくとも［Ａ］重合体成分、［Ｂ］酸発生体及びその他の成分を溶解可能な溶媒であれば特に限定されない。溶媒としては、例えば、アルコール系溶媒、エーテル系溶媒、ケトン系有機溶媒、アミド系溶媒、エステル系有機溶媒、炭化水素系溶媒等が挙げられる。
【０１４９】
アルコール系溶媒としては、例えば、
メタノール、エタノール、ｎ−プロパノール、ｉ−プロパノール、ｎ−ブタノール、ｉ−ブタノール、ｓｅｃ−ブタノール、ｔｅｒｔ−ブタノール、ｎ−ペンタノール、ｉ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。
【０１５０】
エーテル系溶媒としては、例えば、
ジエチルエーテル、ジプロピルエーテル、ジブチルエーテル等のジアルキルエーテル系溶媒；
テトラヒドロフラン、テトラヒドロピラン等の環状エーテル系溶媒；
アニソール、ジフェニルエーテル等の芳香環含有エーテル系溶媒等が挙げられる。
【０１５１】
ケトン系溶媒としては、例えば、
アセトン、メチルエチルケトン、メチル−ｎ−プロピルケトン、メチル−ｎ−ブチルケトン、ジエチルケトン、メチル−ｉ−ブチルケトン、メチル−ｎ−ペンチルケトン、エチル−ｎ−ブチルケトン、メチル−ｎ−ヘキシルケトン、ジ−ｉ−ブチルケトン、トリメチルノナノン等の鎖状ケトン系溶媒；
シクロペンタノン、シクロヘキサノン、シクロヘプタノン、シクロオクタノン、メチルシクロヘキサノン等の環状ケトン系溶媒；
２，４−ペンタンジオン、アセトニルアセトン、アセトフェノン等が挙げられる。
【０１５２】
アミド系溶媒としては、例えば、
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒；
Ｎ，Ｎ’−ジメチルイミダゾリジノン、Ｎ−メチルピロリドン等の環状アミド系溶媒等が挙げられる。
【０１５３】
エステル系溶媒としては、例えば、
酢酸メチル、酢酸エチル、酢酸ｎ−プロピル、酢酸ｉ−プロピル、酢酸ｎ−ブチル、酢酸ｉ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル等の酢酸エステル系溶媒；
酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル等の多価アルコール部分エーテルアセテート系溶媒；
アセト酢酸メチル、アセト酢酸エチル、ジ酢酸グリコール、酢酸メトキシトリグリコール、プロピオン酸エチル、プロピオン酸ｎ−ブチル、プロピオン酸ｉ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【０１５４】
炭化水素系溶媒としては、例えば
ｎ−ペンタン、ｉ−ペンタン、ｎ−ヘキサン、ｉ−ヘキサン、ｎ−ヘプタン、ｉ−ヘプタン、２，２，４−トリメチルペンタン、ｎ−オクタン、ｉ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉ−プロピルベンゼン、ジエチルベンゼン、ｉ−ブチルベンゼン、トリエチルベンゼン、ジ−ｉ−プロピルベンセン、ｎ−アミルナフタレン等の芳香族炭化水素系溶媒等が挙げられる。
【０１５５】
これらの中で、エステル系溶媒、ケトン系溶媒が好ましく、多価アルコール部分エーテルアセテート系溶媒、環状ケトン系溶媒がより好ましく、酢酸プロピレングリコールモノアルキルエーテル、シクロアルカノンがさらに好ましく、酢酸プロピレングリコールモノメチルエーテル、シクロヘキサノンが特に好ましい。これらの有機溶媒は、１種単独で又は２種以上を混合して使用してもよい。
【０１５６】
＜その他の任意成分＞
当該フォトレジスト組成物は、その他の任意成分として、フッ素原子含有重合体、脂環式骨格化合物、界面活性剤、増感剤等を含有してもよい。
【０１５７】
［フッ素原子含有重合体］
フッ素原子含有重合体は、フッ素原子を含む重合体である。当該フォトレジスト組成物は、フッ素原子含有重合体を含有することで、形成されるレジスト膜の疎水性が向上し、液浸露光を行った場合においても物質溶出抑制に優れ、またレジスト膜と液浸液との後退接触角を十分に高くでき、高速でスキャン露光した場合に水滴が残らない等の効果を奏する。従って、当該フォトレジスト組成物の液浸露光用としての有用性が高まる。
【０１５８】
［脂環式骨格化合物］
脂環式骨格化合物は、ドライエッチング耐性、パターン形状、基板との接着性等をさらに改善する作用を示す成分である。脂環式骨格化合物としては、例えば１−アダマンタンカルボン酸、２−アダマンタノン、１−アダマンタンカルボン酸ｔ−ブチル等のアダマンタン誘導体類；デオキシコール酸ｔ−ブチル、デオキシコール酸ｔ−ブトキシカルボニルメチル、デオキシコール酸２−エトキシエチル等のデオキシコール酸エステル類；リトコール酸ｔ−ブチル、リトコール酸ｔ−ブトキシカルボニルメチル、リトコール酸２−エトキシエチル等のリトコール酸エステル類；３−［２−ヒドロキシ−２，２−ビス（トリフルオロメチル）エチル］テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。
【０１５９】
［界面活性剤］
界面活性剤は塗布性、ストリエーション、現像性等を改良する作用を示す成分である。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤等が挙げられる。また、市販品としては、ＫＰ３４１（信越化学工業製）、ポリフローＮｏ．７５、同Ｎｏ．９５（以上、共栄社化学製）、エフトップＥＦ３０１、同ＥＦ３０３、同ＥＦ３５２（以上、トーケムプロダクツ製）、メガファックＦ１７１、同Ｆ１７３（以上、大日本インキ化学工業製）、フロラードＦＣ４３０、同ＦＣ４３１（以上、住友スリーエム製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子製）等が挙げられる。
【０１６０】
［増感剤］
増感剤は、放射線のエネルギーを吸収して、そのエネルギーを［Ｂ］酸発生体に伝達しそれにより酸の生成量を増加する作用を示すものであり、当該フォトレジスト組成物の「みかけの感度」を向上させる効果を有する。増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。
【０１６１】
＜フォトレジスト組成物の調製方法＞
当該フォトレジスト組成物は、例えば、［Ａ］重合体成分、［Ｂ］酸発生体、必要に応じて［Ｃ］酸拡散制御体等の任意成分及び［Ｅ］溶媒を所定の割合で混合することにより調製できる。当該フォトレジスト組成物は、上記混合後、例えば、孔径０．２μｍ程度のフィルターでろ過することが好ましい。当該フォトレジスト組成物の全固形分濃度としては、１質量％〜３０質量％が好ましく、１．５質量％〜２５質量％がより好ましい。
【０１６２】
＜レジストパターンの形成方法＞
本発明のレジストパターンの形成方法について以下に説明する。
【０１６３】
当該レジストパターンの形成方法は、
（１）当該フォトレジスト組成物を用い、レジスト膜を形成する工程（以下、「工程（１）」ともいう）、
（２）上記レジスト膜を露光する工程（以下、「工程（２）」ともいう）、及び
（３）上記露光されたレジスト膜を現像する工程（以下、「工程（３）」ともいう）
を有する。
【０１６４】
当該レジストパターン形成方法によれば、当該フォトレジスト組成物を用いて優れたＭＥＥＦ性能及びＤＯＦ性能を発揮しつつ、ＬＷＲ等に優れるレジストパターンを形成することができる。以下、各工程を詳述する。
【０１６５】
［工程（１）］
本工程では、上述した当該フォトレジスト組成物を用い、レジスト膜を形成する。基板としては、シリコンウエハー、二酸化シリコン、反射防止膜で被覆されたウエハー等が挙げられる。フォトレジスト組成物の塗布方法としては、例えば、回転塗布、流延塗布、ロール塗布等を用いることができる。形成されるレジスト膜の膜厚としては、１０ｎｍ〜１，０００ｎｍが好ましく、２０ｎｍ〜５００ｎｍがより好ましく、３０ｎｍ〜３００ｎｍがさらに好ましい。フォトレジスト組成物の塗布後に、塗膜中の溶媒を揮発させるため、ソフトベーク（ＳＢ）を行うことが好ましい。ＳＢ温度としては、７０℃〜１６０℃が好ましく、８０℃〜１４０℃が好ましい。ＳＢ時間としては、５秒〜６００秒が好ましく、１０秒〜３００秒がより好ましい。
【０１６６】
なお、工程（２）において、液浸露光を行う場合等は、液浸液とレジスト膜との直接の接触を低減するために、液浸液不溶性の液浸用保護膜をレジスト膜上に設けてもよい。液浸用保護膜としては、工程（３）の前に溶媒により剥離する溶媒剥離型保護膜（例えば、特開２００６−２２７６３２号公報等参照）、工程（３）の現像と同時に剥離する現像液剥離型保護膜（例えば、国際公開第２００５−０６９０７６号、国際公開第２００６−０３５７９０号等参照）のいずれを用いてもよい。
【０１６７】
［工程（２）］
本工程では、工程（１）で形成されたレジスト膜を露光する。この露光は、所定のパターンを有するマスク、及び必要に応じて水等の液浸媒体を介して行われる。露光光としては、目的とするパターンの線幅に応じて、可視光線、紫外線、遠紫外線、Ｘ線、ＥＵＶ（極端紫外線、波長１３．５ｎｍ）等の電磁波；電子線、α線等の荷電粒子線等から適宜選択することができる。これらの中で、遠紫外線が好ましく、ＡｒＦエキシマレーザー光（波長１９３ｎｍ）、ＫｒＦエキシマレーザー光（波長２４８ｎｍ）が好ましい。この露光後に、ポストエクスポージャーベーク（ＰＥＢ）を行うことが好ましい。このＰＥＢにより、［Ａ］重合体成分等の酸解離性基の脱離を円滑に進行させることが可能となる。ＰＥＢ温度としては、フォトレジスト組成物の配合組成によって適宜選定することができるが、通常５０℃〜１８０℃であり、６０℃〜１５０℃が好ましく、６５℃〜１３０℃がより好ましく、７０℃〜１１０℃がさらに好ましい。
【０１６８】
［工程（３）］
本工程では、工程（２）で露光されたレジスト膜を現像する。その結果、レジストパターンが形成される。現像後は、水で洗浄し、乾燥することが一般的である。現像液としては、例えば、水酸化ナトリウム、水酸化カリウム、炭酸ナトリウム、ケイ酸ナトリウム、メタケイ酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド、テトラブチルアンモニウムヒドロキシド、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ水溶液が好ましい。
【実施例】
【０１６９】
以下、本発明を実施例により、さらに具体的に説明するが、本発明はこれらの実施例に限定されるものではない。各種物性値の測定方法を以下に示す。
【０１７０】
［Ｍｗ及びＭｎ］
重合体のＭｗ及びＭｎは、東ソー製のＧＰＣカラム（Ｇ２０００ＨＸＬ  ２本、Ｇ３０００ＨＸＬ  １本、Ｇ４０００ＨＸＬ  １本）を使用し、流量が１．０ｍＬ／分、溶出溶媒がテトラヒドロフラン、カラム温度が４０℃の分析条件で、単分散ポリスチレンを標準とするゲルパーミエーションクロマトグラフィ（ＧＰＣ）により測定した。また、分散度（Ｍｗ／Ｍｎ）は、Ｍｗ及びＭｎの測定結果より算出した。
【０１７１】
［１３Ｃ−ＮＭＲ分析］
重合体の１３Ｃ−ＮＭＲ分析は、核磁気共鳴装置（ＪＮＭ−ＥＣＸ４００、日本電子製）を用い、測定溶媒として重クロロホルムを使用して行った。重合体における各単量体に由来する構造単位の含有割合は、得られた重合体の１３Ｃ−ＮＭＲスペクトルにおける各構造単位に対応するピークの面積比から、重合体における平均値として求めることができる。
【０１７２】
＜［Ａ］重合体成分の合成＞
［Ａ］重合体成分の合成に用いた単量体を下記に示す。
【０１７３】
【化２１】
0005783111.tif 000022
【０１７４】
【化２２】
0005783111.tif 000023
【０１７５】
［合成例１］
化合物（Ｍ−１）２５．５ｇ（５０モル％）、化合物（Ｓｓ−１）８．２ｇ（２０モル％）及び化合物（Ｌ−１）１６．３ｇ（３０モル％）を１００ｇの２−ブタノンに溶解し、ＡＩＢＮ  ３．６ｇをさらに溶解させて単量体溶液を調製した。５０ｇの２−ブタノンを入れた５００ｍＬの三口フラスコを３０分窒素パージした後、撹拌しながら８０℃に加熱し、上記調製した単量体溶液を滴下漏斗にて３時間かけて滴下した。滴下開始を重合反応の開始時間とし、重合反応を６時間実施した。重合反応終了後、重合反応溶液を水冷して３０℃以下に冷却した。１，０００ｇのメタノール中に冷却した重合反応溶液を投入し、析出した白色粉末をろ別した。ろ別した白色粉末を２００ｇのメタノールで２回洗浄した後、ろ別し、５０℃で１７時間乾燥させて白色粉末状の重合体成分（Ａ−１）を得た（４０ｇ、収率８０％）。得られた重合体成分（Ａ−１）のＭｗは５，０００であり、Ｍｗ／Ｍｎは１．４であった。また、１３Ｃ−ＮＭＲ分析の結果、（Ｍ−１）由来の構造単位：（Ｓｓ−１）由来の構造単位：（Ｌ−１）由来の構造単位の各含有割合は、４８：２１：３１（モル％）であった。
【０１７６】
［合成例２〜９及び比較合成例１〜８］
表１に示す種類及び使用量の各単量体化合物を用いた以外は、合成例１と同様に操作して重合体成分（Ａ−２）〜（Ａ−９）及び（ａ−１）〜（ａ−８）を得た。得られた各重合体のＭｗ、Ｍｗ／Ｍｎ、収率（％）及び各重合体における各単量体に由来する構造単位の含有割合を表１に合わせて示す。
【０１７７】
【表１】
0005783111.tif 000024
【０１７８】
＜フォトレジスト組成物の調製＞
フォトレジスト組成物の調製に用いた［Ｂ］酸発生剤、［Ｃ］酸拡散制御剤、［Ｄ］添加剤及び［Ｅ］溶媒について以下に示す。
【０１７９】
［［Ｂ］酸発生剤］
Ｂ−１：トリフェニルスルホニウム６−（アダマンタン−１−イルカルボニルオキシ）−１，１，２，２−テトラフルオロヘキサン−１−スルホネート（下記式（Ｂ−１）で表される化合物）
Ｂ−２：トリフェニルスルホニウムノナフルオロ−ｎ−ブタンスルホネート（下記式（Ｂ−２）で表される化合物）
Ｂ−３：トリフェニルスルホニウム２−（アダマンタン−１−イル）−１，１−ジフルオロエタンスルホネート（下記式（Ｂ−３）で表される化合物）
Ｂ−４：１−（４−ｎ−ブトキシナフタレン−１−イル）テトラヒドロチオフェニウム２−（ビシクロ［２．２．１］ヘプト−２−イル）−１，１，２，２−テトラフルオロエタンスルホネート（下記式（Ｂ−４）で表される化合物）
Ｂ−５：トリフェニルスルホニウム３−（４，７，７−トリメチル−２−オキサ−３−オキソビシクロ［２．２．１］ヘプト−１−イルカルボニルオキシ）−１，１，２−プロパン−１−スルホネート（下記式（Ｂ−５）で表される化合物）
Ｂ−６：トリフェニルスルホニウム５−（２−ノルボルナンラクトニルオキシカルボニルシクロヘキサン−１−イルカルボニルオキシ）−１，１，２，２−テトラフルオロペンタン−１−スルホネート（下記式（Ｂ−６）で表される化合物）
【０１８０】
【化２３】
0005783111.tif 000025
【０１８１】
［［Ｃ］酸拡散制御剤］
Ｃ−１：Ｎ−ｔ−ブトキシカルボニル−４−ヒドロキシピペリジン（下記式（Ｃ−１）で表される化合物）
Ｃ−２：Ｎ−ｔ−アミロキシカルボニル−４−ヒドロキシピペリジン（下記式（Ｃ−２）で表される化合物）
Ｃ−３：トリフェニルスルホニウムサリチレート（下記式（Ｃ−３）で表される化合物）
Ｃ−４：トリフェニルスルホニウム１０−カンファースルホネート（下記式（Ｃ−４）で表される化合物）
Ｃ−５：２−フェニルベンズイミダゾール（下記式（Ｃ−５）で表される化合物）
Ｃ−６：４−シクロヘキシルスルホニルフェニルジフェニルスルホニウム５，６−ビス（２，２，２−トリフルオロエタン−１−イルオキシカルボニル）ビシクロ［２．２．１］ヘプタン−２−スルホネート（下記式（Ｃ−６）で表される化合物）
【０１８２】
【化２４】
0005783111.tif 000026
【０１８３】
［［Ｄ］添加剤］
Ｄ−１：γ−ブチロラクトン
【０１８４】
［［Ｅ］溶媒］
Ｅ−１：酢酸プロピレングリコールモノメチルエーテル
Ｅ−２：シクロヘキサノン
【０１８５】
［実施例１］
［Ａ］重合体成分としての（Ａ−１）１００質量部、［Ｂ］酸発生剤としての（Ｂ−１）１０質量部、［Ｃ］酸拡散制御剤としての（Ｃ−３）１質量部及び（Ｃ−４）３質量部、［Ｄ］添加剤としての（Ｄ−１）３０質量部、並びに［Ｅ］溶媒としての（Ｅ−１）１，７５０質量部及び（Ｅ−２）７５０質量部を混合し、得られた混合溶液を孔径０．２μｍのフィルターでろ過し、フォトレジスト組成物（Ｊ−１）を調製した。
【０１８６】
［実施例２〜９及び比較例１〜８］
表２に示す種類及び量の各成分を使用した以外は実施例１と同様に操作して、フォトレジスト組成物（Ｊ−２）〜（Ｊ−９）及び（ＣＪ−１）〜（ＣＪ−８）を調製した。
【０１８７】
【表２】
0005783111.tif 000027
【０１８８】
＜レジストパターンの形成＞
上記実施例及び比較例のフォトレジスト組成物を、下層反射防止膜（ＡＲＣ６６、日産化学製）を形成した１２インチシリコンウェハ上に、塗布／現像装置（ＡＣＴ１２、東京エレクトロン製）を用いて塗布した。次いで、下記表３に示すＳＢ温度で６０秒間ＳＢを行い、膜厚９０ｎｍのレジスト膜を形成した。形成したレジスト膜上に、国際公開第２００８／０４７６７８号公報の実施例１に記載の上層膜形成用組成物をスピンコートし、９０℃で６０秒間ベークして膜厚３０ｎｍの塗膜（上層膜）を設けたレジスト膜を形成した。次に、このレジスト膜を、ＡｒＦエキシマレーザー液浸露光装置（ＮＳＲ  Ｓ６１０Ｃ、ＮＩＫＯＮ製）を用い、ＮＡ＝１．３、ｒａｔｉｏ＝０．８００、Ｄｉｐｏｌｅの条件により、４２ｎｍライン８４ｎｍピッチのラインアンドスペース（ＬＳ）パターン形成用のマスクパターンを介して露光した。露光後、表３に示すＰＥＢ温度で６０秒間ＰＥＢを行った。その後、露光されたレジスト膜を、２．３８質量％のテトラメチルアンモニウムヒドロキシド水溶液により現像し、水洗し、乾燥して、ポジ型のレジストパターンを形成した。
【０１８９】
＜評価＞
上記形成したレジストパターンについて下記方法に従い測定を行うことにより、各実施例及び比較例のフォトレジスト組成物を評価した。評価結果を表３に示す。なお、レジストパターンの測長には走査型電子顕微鏡（ＣＧ４１００、日立ハイテクノロジーズ製）を用いた。
【０１９０】
［感度］
上記レジストパターンの形成において、４２ｎｍライン８４ｎｍピッチのＬＳパターン形成用のマスクパターンを介する露光により、線幅４２ｎｍのラインを形成する露光量を最適露光量（Ｅｏｐ）とし、この最適露光量を感度（ｍＪ／ｃｍ２）とした。感度は、４０ｍＪ／ｃｍ２以下である場合は「良好」と、４０ｍＪ／ｃｍ２を超える場合は「不良」と評価できる。
【０１９１】
［ＬＷＲ性能］
上記Ｅｏｐにて形成された線幅４２ｎｍのラインを、パターン上部から観察し、任意の１０点において線幅を測定した。線幅の測定値の分布度を３シグマ値として算出し、この値をフォトレジスト組成物のＬＷＲ（ｎｍ）性能とした。ＬＷＲ性能は、２．７ｎｍ以下の場合は「良好」と、２．７ｎｍを超える場合は「不良」と評価できる。
【０１９２】
［ＭＥＥＦ性能］
上記Ｅｏｐにて、４０ｎｍライン８４ｎｍピッチ、４１ｎｍライン８４ｎｍピッチ、４２ｎｍライン８４ｎｍピッチ、４３ｎｍライン８４ｎｍピッチ、４４ｎｍライン８４ｎｍピッチの各ＬＳパターン形成用のマスクパターンをそれぞれ介してＬＳパターンを形成した。マスクのラインサイズ（ｎｍ）を横軸に、各マスクパターンを用いて形成されたレジストパターンにおけるライン幅（ｎｍ）を縦軸にプロットしたときの直線の傾きを算出し、この傾きの値をＭＥＥＦ性能とした。ＭＥＥＦ性能は、その値が１に近いほど、マスク再現性が良好であることを示す。ＭＥＥＦ性能は、３．５以下の場合は「良好」と、３．５を超える場合は「不良」と評価できる。
【０１９３】
［ＤＯＦ性能］
上記Ｅｏｐにて、４２ｎｍライン８４ｎｍピッチのＬＳパターン用マスクで解像されるパターン寸法が、マスクの設計寸法の±１０％以内となる場合のフォーカスの振れ幅をＤＯＦ（ｎｍ）性能とした。ＤＯＦ性能は、２４０ｎｍ以上の場合は「良好」と、２４０ｎｍ未満の場合は「不良」と評価できる。
【０１９４】
【表３】
0005783111.tif 000028
【０１９５】
表３の結果から明らかなように、実施例のフォトレジスト組成物は、ＬＷＲ性能、ＭＥＥＦ性能及びＤＯＦ性能等のリソグラフィー性能に優れているといえる。
【産業上の利用可能性】
【０１９６】
本発明のフォトレジスト組成物及びレジストパターン形成方法によれば、優れたＭＥＥＦ性能及びＤＯＦ性能を発揮しつつ、ＬＷＲ等に優れるレジストパターンを形成することができる。従って、本発明は、半導体デバイス、液晶デバイス等の各種電子デバイスのリソグラフィー工程におけるレジストパターンの形成において好適に用いることができ、製品の品質及び歩留まりの向上を図ることができる。